(57)【要約】【課題】音響性能に優れるグリース組成物の製造方法を提供する。また、長期間にわたって優れた音響性能を発現するグリース組成物及び転動装置を提供する。【解決手段】ロール間のクリアランスが５μｍ未満であるロールミルで混合することにより、グリース組成物を製造した。このようにして得られたグリース組成物Ｇを、深溝玉軸受１の空隙部内に充填した。【選択図】    図２
2004323541.tif 000002
【特許請求の範囲】
【請求項１】
基油と増ちょう剤とを含有するグリース組成物をロールミルで混合することにより製造するに際して、ロール間のクリアランスを５μｍ未満とすることを特徴とするグリース組成物の製造方法。
【請求項２】
基油と増ちょう剤とを含有するグリース組成物をロールミルで混合することにより製造するに際して、ロール間のクリアランスを３μｍ以下とすることを特徴とするグリース組成物の製造方法。
【請求項３】
基油と増ちょう剤とを含有するグリース組成物をロールミルで混合することにより製造するに際して、ロール間のクリアランスを１μｍ以下とすることを特徴とするグリース組成物の製造方法。
【請求項４】
請求項１〜３のいずれかに記載のグリース組成物の製造方法によって製造されたグリース組成物であって、
組成物全体における前記増ちょう剤の含有量Ｘ（質量％）は８〜１４質量％であり、
混和ちょう度は、２１０以上且つ２８０以下、及び、３３０−１０Ｘ以上且つ３８０−１０Ｘ以下の両条件を満足することを特徴とするグリース組成物。
【請求項５】
前記増ちょう剤は下記の化学式（Ｉ）で表されるジウレア化合物であることを特徴とする請求項４に記載のグリース組成物。
【化１】
2004323541.tif 000007
なお、化学式（Ｉ）中のＲ２  は炭素数６〜２０の芳香族炭化水素基を表し、Ｒ１  及びＲ３  は炭素数６〜１８の飽和炭化水素基を表す。
【請求項６】
前記基油は合成炭化水素油及び高度精製された鉱油の少なくとも一方を主成分としており、該基油の４０℃における動粘度は２０〜５００ｍｍ２  ／ｓであることを特徴とする請求項５に記載のグリース組成物。
【請求項７】
外面に軌道面を有する内方部材と、該内方部材の軌道面に対向する軌道面を有し前記内方部材の外方に配置された外方部材と、前記両軌道面間に転動自在に配設された複数の転動体と、を備える転動装置において、前記内方部材と前記外方部材との間に形成され前記転動体が配設された空隙部内に、請求項４〜６のいずれかに記載のグリース組成物を充填したことを特徴とする転動装置。
【発明の詳細な説明】
【０００１】
【発明の属する技術分野】
本発明は、音響性能に優れるグリース組成物の製造方法に関する。また、本発明は、音響性能に優れるグリース組成物及び転動装置に関する。
【０００２】
【従来の技術】
ハードディスクドライブ（ＨＤＤ）等の情報機器やエアコンディショナ，掃除機等の家庭用電器には小型モータが内蔵されており、このモータには小径，ミニアチュアの転がり玉軸受がモータ回転軸の支持用途で組み込まれている。このような用途に用いられる玉軸受に要求される性能は機器に応じて様々であり多岐にわたるが、情報機器，家庭用電器は身の回りで使用される機器であるだけに、軸受の回転に伴って発生する騒音はなるべく小さいことが好ましい。また、転がり軸受は回転時間の経過に従って、回転中に発生する騒音が次第に増大していく傾向があるが、情報機器，家庭用電器は数年以上使用されることが殆どであるので、その使用期間中にはなるべく音響上昇せず、低騒音であり続けることが要求される。
【０００３】
軸受の寿命というと、通常は焼き付いて軸受がもはや回転不能となるまでの時間を考えるが、情報機器，家庭用電器の場合は軸受の使用条件がさほど厳しくないことが多いので、軸受が焼き付くまでには相当の長期間を要し、機器の種類にもよるが焼付き寿命が実際に問題となることは少ない。むしろ、生活空間において快適に使用し続けるために、機器の使い始めから廃棄まで長期間にわたって低騒音であり続けること、すなわち音響寿命が長いことが実際の市場の要求に即している。さらに、高速条件のみならず高温条件下においても、低騒音であることを求められる場合も多い。
【０００４】
従来、情報機器，家庭用電器に使用される転がり軸受には、長期間にわたって優れた音響性能を発現するリチウム石けんグリースやリチウムコンプレックス石けんグリースが使用されていた。また、特許第２５４６７０７号公報には音響性能に優れるウレアグリースが開示されており、特公平７−７９６号公報には高速転がり軸受用のウレアグリースが開示されている。
【０００５】
【特許文献１】
特許第２５４６７０７号公報
【特許文献２】
特公平７−７９６号公報
【特許文献３】
特開２００２−１８００７７号公報
【０００６】
【発明が解決しようとする課題】
しかしながら、特許第２５４６７０７号公報に記載のウレアグリースは、極初期（使用開始から１２０秒間）の音響性能が優れていることしか確認されておらず、音響寿命については不明である。また、前述のリチウム石けんグリースやリチウムコンプレックス石けんグリースは、１００℃程度の雰囲気温度までは問題なく使用することができるが、１２０℃以上の高温環境では音響性能は十分とは言えない。
そこで、本発明は上記のような従来技術が有する問題点を解決し、長期間にわたって優れた音響性能を発現するグリース組成物及び転動装置を提供することを課題とする。また、音響性能に優れるグリース組成物の製造方法を提供することを併せて課題とする。
【０００７】
【課題を解決するための手段】
前記課題を解決するため、本発明は次のような構成からなる。すなわち、本発明に係る請求項１のグリース組成物の製造方法は、基油と増ちょう剤とを含有するグリース組成物をロールミルで混合することにより製造するに際して、ロール間のクリアランスを５μｍ未満とすることを特徴とする。
【０００８】
また、本発明に係る請求項２のグリース組成物の製造方法は、基油と増ちょう剤とを含有するグリース組成物をロールミルで混合することにより製造するに際して、ロール間のクリアランスを３μｍ以下とすることを特徴とする。
さらに、本発明に係る請求項３のグリース組成物の製造方法は、基油と増ちょう剤とを含有するグリース組成物をロールミルで混合することにより製造するに際して、ロール間のクリアランスを１μｍ以下とすることを特徴とする。
【０００９】
このようにロール間のクリアランスが小さいロールミルで混合すると、グリース組成物中に増ちょう剤を良好に分散させることができるので、少量の増ちょう剤で小さい混和ちょう度のグリース組成物を製造することができる（すなわち、増ちょう剤の含有量から予想される通常の混和ちょう度よりも小さい混和ちょう度のグリース組成物が得られる）。したがって、所定の混和ちょう度を有するグリース組成物を、通常よりも少量の増ちょう剤で製造することができる。
【００１０】
このようなグリース組成物は増ちょう剤の含有量が少ないから音響性能が優れており、しかも適度な混和ちょう度を有していてグリース組成物の漏出等の問題が生じにくいから、初期のみならず長期間にわたって音響性能が優れている（すなわち、音響寿命が優れている）。
さらに、本発明に係る請求項４のグリース組成物は、請求項１〜３のいずれかに記載のグリース組成物の製造方法によって製造されたグリース組成物であって、組成物全体における前記増ちょう剤の含有量Ｘ（質量％）は８〜１４質量％であり、混和ちょう度は、２１０以上且つ２８０以下、及び、３３０−１０Ｘ以上且つ３８０−１０Ｘ以下の両条件を満足することを特徴とする。
【００１１】
このようなグリース組成物は増ちょう剤の含有量が少ないから音響性能が優れており、しかも適度な混和ちょう度を有していてグリース組成物の漏出等の問題が生じにくいから、初期のみならず長期間にわたって音響性能が優れている（すなわち、音響寿命が優れている）。
増ちょう剤の含有量Ｘが８〜１４質量％の範囲を外れると、混和ちょう度が前述の条件を満足することが困難となり、転動装置への使用が不適となる。また、増ちょう剤の含有量Ｘが１４質量％超過であると、基油への分散性が悪くなり音響性能が低下するという問題も生じる。
【００１２】
なお、本発明に係る請求項４のグリース組成物について、増ちょう剤の含有量Ｘと混和ちょう度との関係（すなわち前記条件）をグラフ化したものを図１に示す。増ちょう剤の含有量Ｘと混和ちょう度との関係が太線で囲まれた六角形の領域内に位置するものが、本発明に係る請求項４のグリース組成物である。細線で囲まれた２つの三角形の領域内に位置するものも、長期間にわたって音響性能が優れているが、前述の太線で囲まれた六角形の領域内に位置するものの方が、より長期間にわたって音響性能が優れている。
さらに、本発明に係る請求項５のグリース組成物は、請求項４に記載のグリース組成物において、前記増ちょう剤は下記の化学式（Ｉ）で表されるジウレア化合物であることを特徴とする。
【００１３】
【化２】
2004323541.tif 000003
【００１４】
なお、化学式（Ｉ）中のＲ２  は炭素数６〜２０の芳香族炭化水素基を表し、Ｒ１  及びＲ３  は炭素数６〜１８の飽和炭化水素基を表す。
このような構成のグリース組成物は、増ちょう剤としてジウレア化合物を含有しているので、高温性能が優れている。よって、高温環境下においても音響性能が優れている。
また、Ｒ１  及びＲ３  は、二重結合や三重結合を有していない飽和炭化水素基であることが好ましい。Ｒ１  及びＲ３  が芳香族炭化水素基等の不飽和炭化水素基であると、増ちょう剤の含有量Ｘを１４質量％としても、混和ちょう度を２８０以下とすることが困難である。さらに、基油に対するジウレア化合物の分散性が悪くなり音響性能が低下するという問題も生じる。
【００１５】
なお、前述の炭化水素基（Ｒ１  ，Ｒ２  ，及びＲ３  ）の炭素数が前記下限値より小さいと、増ちょう剤が基油に分散しにくく、また、増ちょう剤と基油とが分離しやすくなる。一方、炭化水素基の炭素数が前記上限値より大きい増ちょう剤は、工業的に非現実的である。
さらに、本発明に係る請求項６のグリース組成物は、請求項５に記載のグリース組成物において、前記基油は合成炭化水素油及び高度精製された鉱油の少なくとも一方を主成分としており、該基油の４０℃における動粘度は２０〜５００ｍｍ２  ／ｓであることを特徴とする。
【００１６】
本発明のグリース組成物の基油として、エステル油やエーテル油を使用することは可能であるが、ジウレア化合物の分散性を考慮すると、粘度指数が１２０以上と高い合成炭化水素油や高度精製された鉱油が好ましい。なお、本発明においては、「高度精製された鉱油」とは、ＡＳＴＭ  Ｄ３２３８−９５に規定されたｎ−ｄ−Ｍ法環分析による芳香族系成分の比率（％ＣＡ  ）が１質量％未満で、且つ、パラフィン系成分の比率（％ＣＰ  ）が９０質量％以上である鉱油を意味する。
【００１７】
また、基油の４０℃における動粘度が２０ｍｍ２  ／ｓ未満であると、耐熱性が不十分になるとともに、引火点が低くグリース組成物を製造する際の危険性が高まるので好ましくない。一方、５００ｍｍ２  ／ｓを超えると、基油の剪断抵抗が大きく、グリース組成物を充填した転動装置のトルクが大きくなるので好ましくない。
【００１８】
以下に、本発明における基油について、さらに詳細に説明する。増ちょう剤がリチウム石けん等である場合には、音響寿命を優れたものとするためには基油としてエステル油を用いることが好ましいが、増ちょう剤がウレア化合物である場合には、基油としてエステル油を用いることには問題がある。以下にその理由を説明する。
【００１９】
エステル油中には微量の水分が存在し、さらに、ウレア化合物を合成する際の高温（１８０℃以下）によりエステル油が若干分解して生じた高級アルコールが存在する。ウレア化合物は、反応性の高いアミンとイソシアネートとを基油中で反応させることによって得られるが、基油中に水，アルコール等のようなイソシアネートと反応する物質が存在すると、ウレア化合物を合成する際に該物質とイソシアネートとが反応して、音響性能に悪影響を及ぼす化合物が生成するおそれがある。エステル油の分解を抑制する薬剤を添加したり、ウレア化合物の合成を低温で行う等の方法も考えられるが、十分な対策とは言えない。
【００２０】
合成炭化水素油や高度精製された鉱油を基油として使用すれば前述のような問題がなく、音響性能に悪影響を及ぼす化合物が生成することなく純粋なウレア化合物が合成されるため、優れた音響寿命を転動装置に付与することが可能なグリース組成物が得られる。
始めに合成炭化水素油や高度精製された鉱油を基油として増ちょう剤の含有量が高いグリース組成物（これ以降は高濃度グリース組成物と記す）を製造し、それにエステル油等を混合して増ちょう剤の含有量を所定量とする方法を採用すれば、エステル油等を含有するグリース組成物を製造することができる。このようなグリース組成物は、エステル油等を含有しているため音響性能がより優れている。
【００２１】
ただし、この方法を用いる場合は、基油に対する増ちょう剤の分散性から、始めに製造する高濃度グリース組成物の増ちょう剤の含有量を２０質量％以下とすることが好ましく、１８質量％以下とすることがより好ましい。このように高濃度グリース組成物の増ちょう剤の含有量には上限があるので、後に混合するエステル油の使用量にも限度が生じ、基油全体におけるエステル油の比率が３５質量％以下となるような量しか使用できない（すなわち、基油全体における合成炭化水素油及び高度精製された鉱油の少なくとも一方の比率は６５質量％以上である）。さらに、エステル油を混合した場合でも、基油の４０℃における動粘度は２０〜５００ｍｍ２  ／ｓであることが好ましい。使用可能なエステル油の種類は特に限定されるものではないが、ポリオールエステル油，芳香族エステル油等が好ましい。
【００２２】
さらに、本発明に係る請求項７の転動装置は、外面に軌道面を有する内方部材と、該内方部材の軌道面に対向する軌道面を有し前記内方部材の外方に配置された外方部材と、前記両軌道面間に転動自在に配設された複数の転動体と、を備える転動装置において、前記内方部材と前記外方部材との間に形成され前記転動体が配設された空隙部内に、請求項４〜６のいずれかに記載のグリース組成物を充填したことを特徴とする。
【００２３】
このような構成の転動装置は、長期にわたって音響性能が優れている。特に、グリース組成物の増ちょう剤が前記ジウレア化合物であれば、高温環境下においても長期にわたって音響性能が優れている。
本発明は、種々の転動装置に適用することができる。例えば、転がり軸受，ボールねじ，リニアガイド装置，直動ベアリング等である。
【００２４】
なお、本発明における前記内方部材とは、転動装置が転がり軸受の場合には内輪、同じくボールねじの場合にはねじ軸、同じくリニアガイド装置の場合には案内レール、同じく直動ベアリングの場合には軸をそれぞれ意味する。また、前記外方部材とは、転動装置が転がり軸受の場合には外輪、同じくボールねじの場合にはナット、同じくリニアガイド装置の場合にはスライダ、同じく直動ベアリングの場合には外筒をそれぞれ意味する。
【００２５】
【発明の実施の形態】
本発明に係るグリース組成物，その製造方法，及び転動装置の実施の形態を、図面を参照しながら詳細に説明する。
まず、ポリα−オレフィン油（ＰＡＯ）又はエステル油を基油とし、ジウレア化合物を増ちょう剤（含有量は組成物全体の１８質量％である）とする８種類の高濃度グリース組成物（表１に記載のＡ〜Ｇ）を製造した。
【００２６】
【表１】
2004323541.tif 000004
【００２７】
基油は、４０℃における動粘度がいずれも４８ｍｍ２  ／ｓであり、口径１μｍのフィルター（例えばエスエムシー株式会社製の焼結フィルター）で濾過したものを用いた。そして、基油中でアミンと４，４’−ジフェニルメタンジイソシアネート（ＭＤＩ）と（いずれも東京化成株式会社製の試薬）を反応させジウレア化合物を生成させ、さらに１６０℃で３０分間撹拌することにより反応を完結させた。なお、前記アミンは、２種のアミンを表１に示すようなモル比で混合して用いた。
【００２８】
このようにして製造した高濃度グリース組成物を基油で希釈して、表２，３に示すような増ちょう剤含有量とすることにより、１４種類のグリース組成物を製造した。すなわち、前記高濃度グリース組成物を撹拌しながら放冷し、１００℃になったところで所定量の基油で希釈し、さらに添加剤を添加した。この混合物を撹拌しながら室温まで徐冷した後、３段ロールミル等のロールミルを用いてさらに混合し、口径５μｍ以下のフィルター（例えばエスエムシー株式会社製の焼結フィルター）で濾過した。そして、自転公転型の脱泡処理機で脱泡を行ってグリース組成物を得た。
【００２９】
【表２】
2004323541.tif 000005
【００３０】
【表３】
2004323541.tif 000006
【００３１】
なお、希釈に使用した基油の種類は表２，３に示す通りであり、その４０℃における動粘度はいずれも４８ｍｍ２  ／ｓである。また、添加剤の種類及び添加量は表２，３に示す通りであるが、酸化防止剤としてはチバガイギー社製のイルガノックスＬ５７、防錆剤としては亜鉛スルホネート、金属不活性化剤としてはベンゾトリアゾールを用いた。さらに、ジウレア化合物の反応に用いた反応容器等の器具は、電子工業用試薬アセトン及びヘキサンで洗浄し乾燥したものを用いた。
【００３２】
ここで、ロールミルを用いた混合について、さらに詳細に説明する。グリース組成物中に増ちょう剤を良好に分散させるためには、３段ロールミル等のロールミルを用いることが好ましい。グリース組成物を３段ロールミルに２〜３回通せば、増ちょう剤を十分に分散させることができる。その際には、少なくとも最下流側のロール間のクリアランスは５μｍ未満とすることが好ましく、３μｍ以下とすることがより好ましく、１μｍ以下とすることがさらに好ましい。例えば、３段ロールミルに３回通す場合であれば、１回目は最下流側のロール間のクリアランスを５μｍ未満（例えば４．９μｍ）とし、２回目は３μｍ、３回目は１μｍとするとよい。
【００３３】
このようにして混合したグリース組成物は、増ちょう剤が良好に分散しているので、少量の増ちょう剤でも小さい混和ちょう度となる（すなわち、増ちょう剤の含有量から予想される通常の混和ちょう度よりも小さい混和ちょう度となる）。したがって、所定の混和ちょう度を有するグリース組成物を、通常よりも少量の増ちょう剤で製造することができる。
【００３４】
このようなグリース組成物は増ちょう剤の含有量が少ないから音響性能が優れており、しかも適度な混和ちょう度を有していてグリース組成物の漏出等の問題が生じにくいから、初期のみならず長期間にわたって音響性能が優れている（すなわち、音響寿命が優れている）。
なお、ロールミルを用いた場合と同等以上に増ちょう剤を分散させることが可能であれば、他の方法により混合しても差し支えない。例えば、ホモジナイザ等の慣用の混合装置を用いて混合してもよい。
【００３５】
また、ウレア化合物を含有するグリース組成物は加熱処理によって硬化する傾向があるので、この現象を利用することによって、少量の増ちょう剤で小さい混和ちょう度のグリース組成物を製造することが可能である。例えば、グリース組成物を製造する工程の最終段階で、１４０〜１６０℃で１０〜１００時間加熱処理することが好ましい。勿論、ロールミル等を用いて前述のように混合した後に、さらに加熱処理を施せば、より少量の増ちょう剤で小さい混和ちょう度のグリース組成物を製造することが可能である。
【００３６】
ただし、空気中で加熱処理を行うと、酸化によりグリース組成物中の酸化防止剤が消費されるので、加熱処理は窒素ガス等の不活性ガス雰囲気下で行うことが好ましい。また、表面部分は加熱処理によって過剰に固化する傾向があるとともに、ゴミ等の夾雑物が付着するおそれがあるので、加熱処理の後にこの部分を取り除いて、３段ロールミルに通し仕上げることが好ましい。その際のロール間のクリアランスは、１μｍ以下とすることが好ましい。
【００３７】
次に、表２，３に記載の１４種のグリース組成物（実施例１〜８及び比較例１〜６）について、ＪＩＳ  Ｋ２２２０に規定された方法により混和ちょう度を測定した。その結果を表２，３に併せて示す。また、実施例１〜８のグリース組成物については、増ちょう剤の含有量と混和ちょう度との関係を、図１のグラフにプロットすることにより示した。各プロット内の数字は、実施例番号を示している。
【００３８】
さらに、前記１４種のグリース組成物を呼び番号６０８の深溝玉軸受（内径８ｍｍ，外径２２ｍｍ，幅７ｍｍ）に充填して、その軸受の初期音響性能及び音響寿命を評価した。
まず、この深溝玉軸受の構成を、図２を参照しながら説明する。この深溝玉軸受１は、内輪１０と、外輪１１と、内輪１０と外輪１１との間に転動自在に配設された複数の玉１２と、内輪１０と外輪１１との間に複数の玉１２を保持する保持器１３と、接触形のゴムシール１４，１４と、で構成されている。そして、内輪１０と外輪１１との間に形成され玉１２が内設された空隙部内にはグリース組成物Ｇが充填され、シール１４，１４により軸受内部に密封されている。
【００３９】
このような深溝玉軸受１を、図３に示すようなスピンドルモータに組み込んだ。すなわち、一対の転がり軸受１，１をモータ３３のシャフト３１に取り付け、ケーシング３２で固定した。そして、スピンドルモータをモータ３３により回転させ、その際の騒音によって初期音響性能及び音響寿命を評価した。
初期音響性能の評価の場合は、深溝玉軸受１に前記空隙部の容積の５０体積％（２５０ｍｇ）のグリース組成物を充填して、３９．２Ｎの予圧を負荷した状態で室温下、回転速度１８００ｍｉｎ−１で回転させた。そして、回転２分後の音響の大きさ（アンデロン値）をアンデロンメータを用いて測定し、このアンデロン値によって初期音響性能を評価した。
【００４０】
また、音響寿命の評価の場合は、深溝玉軸受１に前記空隙部の容積の１０体積％（５０ｍｇ）のグリース組成物を充填して、９８Ｎの予圧を負荷した状態で１３０℃の雰囲気下、回転速度１００００ｍｉｎ−１で回転させた。そして、回転中の音響の大きさ（アンデロン値）をアンデロンメータを用いて測定し、このアンデロン値が初期値の２倍に上昇するまでの時間を音響寿命とした。
【００４１】
初期音響性能及び音響寿命の評価結果を表２，３に併せて示す。なお、初期音響性能及び音響寿命の数値は、増ちょう剤がリチウム石けんで基油がエステル油である市販のグリース組成物（協同油脂株式会社製のマンテルプＳＲＬ）を充填した深溝玉軸受の値を１とした場合の相対値で示してある。
表２，３から分かるように、実施例１〜８のグリース組成物を充填した深溝玉軸受は、初期音響性能及び音響寿命の両方が良好な値を示しており、比較例１〜６のグリース組成物を充填した深溝玉軸受よりも優れていた。特に、比較例４〜６の場合は基油全体におけるエステル油の比率が高いので、合成炭化水素油が主成分である（基油全体における合成炭化水素油の比率が６５質量％以上）実施例５，６の場合と比べて、初期音響性能が劣っている。
【００４２】
次に、実施例１のグリース組成物において、増ちょう剤の含有量を種々変更したものを用意した。そして、各増ちょう剤を深溝玉軸受に充填し、前述と同様の方法により音響寿命を評価した。結果を図４に示す。なお、このグラフの音響寿命の数値は、前述の市販のグリース組成物（協同油脂株式会社製のマンテルプＳＲＬ）を充填した深溝玉軸受の値を１とした場合の相対値で示してある。
【００４３】
グラフから、音響寿命を優れた値（１０以上）とするためには、増ちょう剤の含有量は８〜１４質量％とする必要があることが分かる。
次に、実施例１のグリース組成物において、製造時の混合方法が異なるものを用意した。すなわち、一方は、前述の混合方法において、最下流側のロール間のクリアランスを１μｍとした方法であり、他方は、最下流側のロール間のクリアランスを５μｍとした方法である。そして、それぞれの方法で混合したものについて、増ちょう剤の含有量を種々変更し、増ちょう剤の含有量と混和ちょう度との関係、及び、増ちょう剤の含有量と初期音響性能との関係をそれぞれ評価した。初期音響性能の評価方法は前述と同様である。
【００４４】
結果を図５に示す。このグラフにおいては、ロール間のクリアランスが１μｍの場合を丸印で示し、５μｍの場合を四角印で示してある。そして、それぞれの印においては、白抜き印は初期音響性能を示し、黒抜き印は混和ちょう度を示している。なお、このグラフの初期音響性能の数値は、前述の市販のグリース組成物（協同油脂株式会社製のマンテルプＳＲＬ）を充填した深溝玉軸受の値を１とした場合の相対値で示してある。
【００４５】
グラフから、増ちょう剤の含有量が同量である場合には、ロール間のクリアランスが１μｍである方が、混和ちょう度が格段に小さく、且つ、初期音響性能が優れていることが分かる。
なお、本実施形態は本発明の一例を示したものであって、本発明は本実施形態に限定されるものではない。
【００４６】
例えば、本発明において使用可能なジウレア化合物は、本実施形態で使用した前述のものに限定されるものではない。例えば、オクタデシルアミンとＭＤＩとの反応生成物、オクチルアミンとＭＤＩとの反応生成物、シクロヘキシルアミンとＭＤＩとの反応生成物等があげられ、これらは単独又は２種以上を混合して使用することができる。
【００４７】
また、本発明のグリース組成物には、各種性能をさらに向上させるため、グリース組成物に一般的に使用される添加剤を所望により添加してもよい。例えば、酸化防止剤，防錆剤，極圧剤，油性向上剤，金属不活性化剤などを、単独又は２種以上混合して用いることができる。ただし、音響性能に悪影響を及ぼすおそれがあることから、固体潤滑剤等のような基油に溶解しにくい添加剤の使用は避けるべきである。
【００４８】
さらに、本実施形態においては、転動装置の例として深溝玉軸受をあげて説明したが、本発明は、他の種類の様々な転がり軸受に対して適用することができる。例えば、アンギュラ玉軸受，自動調心玉軸受，円筒ころ軸受，円すいころ軸受，針状ころ軸受，自動調心ころ軸受等のラジアル形の転がり軸受や、スラスト玉軸受，スラストころ軸受等のスラスト形の転がり軸受である。
さらに、本発明は、転がり軸受に限らず、他の種類の様々な転動装置に対して適用することができる。例えば、ボールねじ，リニアガイド装置，直動ベアリング等である。
【００４９】
【発明の効果】
以上のように、本発明のグリース組成物の製造方法によれば、音響性能に優れるグリース組成物を製造することができる。また、本発明のグリース組成物は、長期間にわたって優れた音響性能を発現する。さらに、本発明の転動装置は、音響性能が長期間にわたって優れている。
【図面の簡単な説明】
【図１】本発明のグリース組成物において、増ちょう剤の含有量Ｘと混和ちょう度との相関を示すグラフである。
【図２】本発明に係る転動装置の一実施形態である深溝玉軸受の構成を示す縦断面図である。
【図３】初期音響性能及び音響寿命を評価に使用するスピンドルモータの縦断面図である。
【図４】増ちょう剤の含有量と音響寿命との相関を示すグラフである。
【図５】増ちょう剤の含有量と、初期音響性能及び混和ちょう度と、の相関を示すグラフである。
【符号の説明】
１      深溝玉軸受
１０      内輪
１１      外輪
１２      玉
Ｇ    グリース組成物
【図１】
2004323541.tif 000008
【図２】
2004323541.tif 000009
【図３】
2004323541.tif 000010
【図４】
2004323541.tif 000011
【図５】
2004323541.tif 000012